ОДНОВРЕМЕННЫЕ ГИДРОЛИЗ И ГИДРОГЕНИЗАЦИЯ ЦЕЛЛЮЛОЗЫ

1. Способ преобразования целлюлозы, причем указанный способ включает в себя стадии:
а. контактирования сырьевого материала, содержащего целлюлозу, с расплавленным гидратом неорганической соли в реакторе при температуре ниже приблизительно 80°С предпочтительно, ниже 70°С, причем реактор дополнительно содержит катализатор гидрогенизации;
b. впуска газа, содержащего водород, в реактор;
с. повышения температуры реактора до 80-220°С.
2. Способ по п.1, где расплавленный гидрат неорганической соли содержит хлорид цинка.
2
2
3. Способ по п.2, где расплавленный гидрат неорганической соли содержит ZnCl·4HO.
4. Способ по любому из предшествующих пунктов, где сырьевой материал, содержащий целлюлозу, содержит лигноцеллюлозу.
5. Способ по п.4, где сырьевой материал, содержащий целлюлозу, дополнительно содержит гемицеллюлозу.
6. Способ по п.4, где, до проведения стадии (а), лигнин и/или гемицеллюлозу, по меньшей мере, частично, удаляют из сырьевого материала, содержащего целлюлозу.
7. Способ по п.4, где, до перехода к стадии (b), нерастворенные компоненты сырьевого материала удаляют из расплавленного гидрата неорганической соли.
8. Способ по п.7, где нерастворенные компоненты сырьевого материала содержат лигнин, и лигнин, удаленный из расплавленного гидрата неорганической соли, используют для генерирования водорода.
9. Способ по п.1, где на стадии (с) давление водорода составляет от 1 бар до 80 бар, предпочтительно, от 10 бар до 50 бар.
10. Способ по п.1, где, после стадии (с), температуру реактора поддерживают в диапазоне от 80°С до 220°С в течение времени, составляющего от 0,5 часа до 6 часов.
11. Способ по п.10, где температуру реактора поддерживают в диапазоне от 110°С до 180°С.
12. Способ по п.10, где температуру реактора поддерживают в указанном диапазоне в течение времени, составляющего от 1,5 до 4 часов.
13. Способ по п.1, где катализатор содержит благородный металл.
14. Способ по п.13, где катализатор содержит Ru.
15. Способ по п.14, где катализатор содержит Ru на углеродной подложке.
16. Способ по п.1, где целлюлозу преобразуют в сорбит.
17. Способ по п.16, где целлюлозу преобразуют в сорбит с выходом более 90%.
18. Способ по п.17, где сорбит удаляют из расплавленного гидрата неорганической соли и расплавленный гидрат неорганической соли регенерируют после удаления изосорбида.